ПРИМЕНЕНИЕ ГРЕБЕНЧАТЫХ ПОЛИМЕРОВ ДЛЯ РЕГУЛИРОВАНИЯ РЕОЛОГИЧЕСКИХ СВОЙСТВ КОМПОЗИЦИЙ МИНЕРАЛЬНОГО ВЯЖУЩЕГО ВЕЩЕСТВА

n
1. Применение гребенчатого полимера для увеличения скорости потока и/или для уменьшения вязкости композиции минерального вяжущего вещества, при этом гребенчатый полимер состоит из основной цепи, содержащей кислотные группы, и боковых цепей, присоединенных к основной цепи, причем среднечисленная молекулярная масса (M) всех боковых цепей составляет от 120 до 1000 г/моль, и молярное отношение кислотных групп к боковым цепям составляет от 0,5 до 2.
2. Применение по п. 1, отличающееся тем, что боковые цепи связаны с основной цепью с помощью сложноэфирных групп, групп простого эфира, амидных и/или имидных групп.
n
3. Применение по меньшей мере по одному из пп. 1 и 2, отличающееся тем, что среднечисленная молекулярная масса (M) боковых цепей составляет от 250 до 800 г/моль, более конкретно, от 300 до 750 г/моль, в особенности, от 400 до 600 г/моль.
4. Применение по меньшей мере по одному из пп. 1 и 2, отличающееся тем, что по меньшей мере 50 мол. %, более конкретно, по меньшей мере 75 мол. %, предпочтительно по меньшей мере 95 мол. % или 100 мол. % боковых цепей состоят из полиалкиленоксидных боковых цепей.
5. Применение по п. 4, отличающееся тем, что доля этиленоксидных звеньев в полиалкиленоксидных боковых цепях в расчете на все алкиленоксидные звенья, присутствующие в боковых цепях, составляет более 90 мол. %, более конкретно, более 95 мол. %, предпочтительно более 98 мол. %, в особенности, 100 мол. %.
6. Применение по меньшей мере по одному из пп. 1 и 2, отличающееся тем, что боковые цепи не содержат гидрофобные группы, более конкретно, не содержат алкиленоксиды с тремя или более атомами углерода.
7. Применение по меньшей мере по одному из пп. 1 и 2, отличающееся тем, что гребенчатый полимер содержит или состоит из следующих структурных подзвеньев: а) а мольных долей структурного подзвена S1 формулы (I)
b) b мольных долей структурного подзвена S2 формулы (II)
с) необязательно, с мольных долей структурного подзвена S3 формулы (III)
d) необязательно, d мольных долей структурного подзвена S4 формулы (IV)
1
где R, в каждом случае независимо от любого другого заместителя, представляет собой
2
2
2
-СООМ, -SO-OM, -O-РО(ОМ) и/или -РО(ОМ),
2
3
5
6
9
10
13
14
R, R, R, R, R, R, R и R, в каждом случае независимо друг от друга, представляют собой Н или алкильную группу, содержащую от 1 до 5 атомов углерода,
4
7
11
15
R, R, R и R, в каждом случае независимо друг от друга, представляют собой Н, -СООМ или алкильную группу, содержащую от 1 до 5 атомов углерода,
+
М, независимо от любого другого заместителя, представляет собой Н, ион щелочного металла, ион щелочноземельного металла, ион двух- или трехвалентного металла, ион аммония или группу органического аммония,
m равен 0, 1 или 2,
p равен 0 или 1,
8
12
a
1
20
n
R и R, в каждом случае независимо друг от друга, представляют собой С-С алкильную, циклоалкильную или алкиларильную группу или представляют собой группу формулы -[AO]-R,
2
4
1
20
a
где А представляет собой С-С алкилен, R представляет собой Н, С-С алкильную, циклогексильную или алкиларильную группу,
и n составляет от 2 до 250,
16
b
c
d
e
f
b
c
2
R независимо от любого другого заместителя представляет собой NH, -NRR или -ORNRR, где R и R независимо друг от друга представляют собой
1
20
С-С алкильную, циклоалкильную, алкиларильную или арильную группу,
3
2
2
3
2
3
3
2
или представляют собой гидроксиалкильную группу или представляют собой ацетоксиэтильную (СН-СО-О-СН-СН-), или гидроксиизопропильную (НО-СН(СН)-СН-), или ацетоксиизопропильную (СН-СО-O-СН(СН)-СН-) группу;
b
c
или R и R вместе образуют кольцо, частью которого является азот, с получением морфолинового или имидазолинового кольца;
d
2
4
R представляет собой С-С алкиленовую группу,
e
f
1
20
R и R каждый независимо друг от друга представляют собой С-С алкильную, циклоалкильную, алкиларильную или арильную группу или гидроксиалкильную группу,
где а, b, с и d представляют собой мольные доли соответствующих структурных подзвеньев S1, S2, S3 и S4, где
a/b/c/d=(0,1-0,9)/(0,1-0,9)/(0-0,8)/(0-0,8), более конкретно, a/b/c/d=(0,3-0,9)/(0,1-0,7)/(0-0,6)/(0-0,4), предпочтительно a/b/c/d=(0,4-0,7)/(0,3-0,6)/(0.001-0.005)/0, при условии, что a+b+с+d равно 1.
1
2
5
3
6
4
7
3
3
8. Применение по п. 7, отличающееся тем, что R представляет собой СООМ; R и R независимо друг от друга представляют собой Н, -СН или их смеси; R и R независимо друг от друга представляют собой Н или -СН, предпочтительно Н; и R и R независимо друг от друга представляют собой Н или -СООМ, предпочтительно Н.
8
a
a
n
2
1
9. Применение по меньшей мере по п. 7, отличающееся тем, что R представляет собой -[AO]-R, А представляет собой С алкилен, и R представляет собой Н или C алкильную группу, и где n составляет от 2 до 30, более конкретно, n составляет от 5 до 23, предпочтительно n составляет от 8 до 22, в особенности, n составляет от 10 до 15.
2
5
3
10. Применение по меньшей мере по п. 7, отличающееся тем, что m равен 0 и p равен 1 и, кроме того, каждый R и R представляет собой смеси, содержащие от 40 до 60 мол. % Н и от 40 до 60 мол. % -СН.
11. Применение по меньшей мере по одному из пп. 1 и 2, отличающееся тем, что при применении гребенчатого полимера его доля составляет от 0,01 до 10% масс., более конкретно, от 0,1 до 7% масс. или от 0,2 до 5% масс. в расчете на содержание вяжущего вещества.
12. Применение по меньшей мере по одному из пп. 1 и 2, отличающееся тем, что композиция минерального вяжущего вещества представляет собой композицию строительного раствора или композицию бетона, более конкретно, самоуплотняющегося бетона.
3
3
13. Применение по меньшей мере по одному из пп. 1 и 2, отличающееся тем, что композиция минерального вяжущего вещества содержит мелкозернистый материал, доля которого предпочтительно составляет >350 кг/м, более конкретно, от 400 до 600 кг/м.
14. Самоуплотняющийся бетон, содержащий по меньшей мере один гребенчатый полимер, описанный в любом из пп. 1-13.
15. Формованное изделие, получаемое путем отверждения самоуплотняющегося бетона по п. 14 после добавления воды.